REVENDICATIONS 1. Carbone fluoré, caractérisé en ce que: - il correspond à la formule CFxMy dans laquelle x > 0,6, y W, Mo, Nb, Ta, B, Ti, P, As, Sb, S, Se, Te, Pt, Ir et Os; - son paramètre cristallographique a correspondant à la raie (100) du réseau est tel que 2,46 S a S 2,49 A - l'énergie de liaison C-F est caractérisée par les raies les plus intenses F15 et C15 à des positions telles que 687,5 eV S F15 S 688,5 eV et 287 eV S C15 S 290 eV, dans les spectres ESCA. 2. Procédé pour préparer un carbone fluoré, caractérisé en ce que - au cours d'une première étape, on fait réagir un composé carboné choisi parmi les graphites naturels ou synthétiques et les carbones graphitisables par un traitement thermique et ayant une texture mosaïque, avec un mélange gazeux (HF + F2) en présence d'un fluorure MFn à une température entre 150C et 800C, M représentant un élément choisi parmi I, Cl, Br, Re, W, Mo, Nb, Ta, B, Ti, P, As, Sb, S, Se, Te, Pt, Ir et Os et n représentant la valence de l'élément M, avec n S 7 - au cours d'une deuxième étape, on fait réagir le composé obtenu à la fin de la première étape, avec du fluor pendant 1 à 20 heures à une température entre 200C et 4000C. 3. Procédé selon la revendication 2, caractérisé en ce que le produit de départ de la première étape est un graphite naturel ou un carbone graphitisable à texture mosaïque ayant une granulométrie inférieure à 100 Hm. 4. Procédé selon la revendication 3, caractérisé en ce que le carbone graphitisable est un coke de brai ou un coke de pétrole. 5. Procédé selon la revendication 2, caractérisé en ce que le fluorure MFn est choisi parmi IF7, IF5, BrF5, ClF3, ReF6, WF6, MoF6, TiF4, NbF5, Tau;, PF5, AsF5, SbF5, BF3, SF6, SeF6, IrF6, OsF6, TeF6 et PtF6. 6. Procédé selon la revendication 2, caractérisé en ce que le mélange gazeux utilisé au cours de la première étape est constitué par 0,8 à 1,2 moles de MFn, 2 à 6 moles de HF et 6 à 8 moles de F2 pour le traitement de 8 à 14 moles de C. 7. Procédé selon la revendication 2, caractérisé en ce que, au cours de la deuxième étape du procédé, la pression partielle de F2 est comprise entre 5 x 10 Pa et 105 Pa. 8. Procédé selon la revendication 2, caractérisé en ce que le composé carboné initial est un coke graphitisable et la température lors de la deuxième étape est comprise entre 200C et 1000C. 9. Procédé selon la revendication 2, caractérisé en ce que le composé carboné initial est un graphite et la température lors de la deuxième étape est comprise entre 800C et 4000C. 10. Procédé selon la revendication 2, caractérisé en ce que le fluorure MFn est introduit dans le milieu réactionnel. 11. Procédé selon la revendication 2, caractérisé en ce que le fluorure MFn est formé in situ par action directe du fluor sur l'élément M ou sur l'un de ses oxydes MOq pour lequel 2q 12. Procédé selon la revendication 2, caractérisé en ce que le produit obtenu à la fin de la première étape est lavé avant d'être soumis à l'action du fluor lors de la deuxième étape. 13. Electrode positive pour un générateur électrochimique au lithium, caractérisée en ce qu'elle contient comme matière active, un carbone fluoré selon la revendication 1. 14. Générateur électrochimique comprenant une électrode négative au lithium une électrode positive entre lesquelles est placé un séparateur, et un électrolyte, caractérisé en ce que l'électrode positive contient, comme matière active, un carbone fluoré : - qui correspond à la formule CFXMy dans laquelle x > 0,6, y Br, Re, W, Mo, Nb, Ta, B, Ti, P, As, Sb, S, Se, Te, Pt, Ir et Os; - qui a un paramètre cristallographique a correspondant à la raie (100) du réseau tel que 2,46 A S a S 2,49 A